下記一般式:式中、R1およびR2は独立に置換または非置換の一価炭化水素基、nは3≦n≦6の整数である。で示される環状オルガノポリシロキサンを、水と水混和性有機溶媒との混合溶媒中で、該環状オルガノポリシロキサンの開環反応を促進する陰イオン交換樹脂との接触下において加水分解することを含む、下記一般式:式中、R1およびR2は前記の通りであり、pは1~20の整数である。で示される分子鎖両末端がシラノール基で封鎖された直鎖状のオルガノポリシロキサンの製造方法。得られる一般式2で表される直鎖状のオルガノポリシロキサンが、pが5~10のものを65モル以上含有する、請求項1に係る製造方法。上記一般式で示される環状オルガノポリシロキサンが、ヘキサメチルシクロトリシロキサンまたは、トリストリメチルシクロトリシロキサンである、請求項1または2に係る製造方法。加水分解に使用する水がイオン交換水である請求項1~3のいずれか1項に係る製造方法。前記の水混和性有機溶媒が極性有機溶媒である請求項1~4のいずれか1項に係る製造方法。本発明は、上記事情に鑑みなされたもので、中和工程を必要としないで、両末端シラノール基封鎖の低分子量直鎖状オルガノポリシロキサンを高割合で簡便に製造できる製造方法を提供することを目的とする。本発明者らは、上記目的を達成するために鋭意検討を重ねた結果、環状オルガノポリシロキサンの開環反応を、陰イオン交換樹脂を用いる下記の方法により上記の目的を達成することができることを見出した。即ち、本発明は、一般式1:式中、R1およびR2は独立に置換または非置換の一価炭化水素基、nは3≦n≦6の整数である。で示される環状オルガノポリシロキサンを、水と水混和性有機溶媒との混合溶媒中で、該環状オルガノポリシロキサンの開環反応を促進する陰イオン交換樹脂との接触下において加水分解することを含む、下記一般式2:式中、R1およびR2は前記の通りであり、pは1~20の整数である。で示される分子鎖両末端がシラノール基で封鎖された直鎖状のオルガノポリシロキサンの製造方法を提供するものである。本発明の方法によれば、単位質量当りのシラノール基量が多い、両末端にシラノール基を有する低分子量の直鎖状オルガノポリシロキサンを、中和工程を必要とせず、加水分解性残基が無い状態で得ることができる。得られる直鎖状オルガノポリシロキサンでは、一般式2で表される1~20量体の割合が85モル以上である。特に、5~10量体の割合が多く、通常65モル以上であり、より典型的には70モル以上であり、好ましくは75モル以上である。さらに、5~7量体に注目すると、それらの割合は通常60モル以上であり、より典型的には65モル以上であり、好ましくは70モル以上である。以下、本発明の製造方法を実施の形態を説明しつつ具体的に詳説するが、本願明細書では、分子鎖両末端がシラノール基で封鎖された直鎖状のオルガノポリシロキサンの用語は、前記一般式2においてp=1の場合即ち、ジヒドロキシジオルガノシランを含む意味で使用する。<原料>本発明の方法では原料として一般式:式中、R1およびR2は独立に置換または非置換の一価炭化水素基、nは3≦n≦6の整数である。で示される環状オルガノポリシロキサンが用いられる。該環状オルガノポリシロキサンはnが3~6の範囲内の1種であってもよいし、nが異なる2種以上の混合体であってもよい。上記式中、R1およびR2は、独立に、メチル基、エチル基、プロピル基、イソプロピル基、ブチル基等のアルキル基、ビニル基、アリル基等のアルケニル基、フェニル基、トリル基等のアリール基などの炭素原子数1~8の一価炭化水素基、または、これらの炭化水素基の炭素原子に結合した水素原子の一部若しくは全部をハロゲン原子、シアノ基等で置換したクロロメチル基、クロロプロピル基、333トリフルオロプロピル基、2シアノエチル基等の、置換の一価炭化水素基である。好ましくはR1およびR2がメチル基、またはR1およびR2のいずれか一方がメチル基で他方が333トリフルオロプロピル基である。<加水分解>本発明の方法では、上記の環状オルガノポリシロキサンを、水と水混和性有機溶媒との混合溶媒中で、環状オルガノポリシロキサンの開環反応を促進する塩基性官能基が担持された陰イオン交換樹脂を用いて、加水分解をおこなう。環状オルガノポリシロキサンの開環反応を促進する陰イオン交換樹脂は、加水分解反応触媒として作用するものではあるが、2N基、3N基、2Nなどの塩基性のイオン交換基を持つ陰イオン交換樹脂を使用することが好ましい。スルホン酸基、カルボキシル基等の酸性のイオン交換基を有する陽イオン交換樹脂では、生成する両末端シラノール封鎖オルガノポリシロキサンの平均鎖長が短くなり好ましくない。また陰イオン交換樹脂の大きさおよび形状は、反応終了後、ろ過等によって迅速かつ容易に反応系から除去することができるものであることが好ましい。特に、連続製造を考えた場合、陰イオン交換樹脂を容器中に保持しながら加水分解をおこなう必要があることから、反応効率を極端に低下させない程度の大きさで、球状真球状および鋭いエッヂ部分を有さないほぼ球形状の粒子を含むであることが好ましい。具体的な大きさとしては、個々の粒子の粒子径が01~50mmが好ましく、03~30mmがより好ましい。本発明の製造方法は、バッチ方式で行うことができるし、連続方式でも行うことができる。バッチ方式の場合、環状オルガノポリシロキサンの仕込み量は、好ましくは環状オルガノポリシロキサン/水/水混和性有機溶媒の合計量の000001~30質量、より好ましくは0001~10質量である。連続方式では、陰イオン交換樹脂等の固相触媒を充填した出入り口を有する、例えば円筒状の容器の中に、環状オルガノポリシロキサン/水/水混和性有機溶媒の混合物を均一にして供給して、流通させることで、連続的に加水分解することができる。連続方式の場合は、使用する環状オルガノポリシロキサン/水/水混和性有機溶媒と触媒である陰イオン交換樹脂の反応性を考慮して、滞留時間や反応温度等の反応条件は適宜決めれば良い。<水>水はイオン交換水、蒸留水、水道水などが挙げられる。特に限定されるわけではないが、イオン性化合物が加水分解反応および縮合反応に影響を及ぼすことがあるので、イオン交換水が好ましい。<水混和性有機溶媒>水混和性有機溶媒としては、反応系均一化の為に、水の他に原料の環状オルガノポリシロキサンが可溶な極性有機溶媒が用いられる。例えば、テトラヒドロフラン、ジオキサン、アセトン、メチルエチルケトン、メチルイソブチルケトン、アセトニトリル、ジメチルスルホキシド、ジメチルホルムアミド等の使用が可能である。この場合、極性有機溶媒の添加量が多すぎると除去に時間がかかるため、環状オルガノポリシロキサンと水が該有機溶媒と均一に混和する限りなるべく少量、好ましくは最低量の添加が好ましい。<その他の条件>本発明の製造方法において、反応時間、反応温度等については、使用材料の量、製造工程によって適宜選択され、これらは特に制限されるものではない。しかし、反応終了後は速やかに固相触媒を除去して反応を停止することが望まれる。バッチ方式の場合、反応時間は好ましくは1~48時間、より好ましくは4~24時間である。また、反応温度は好ましくは10~80°C、より好ましくは0~50°Cがよい。反応温度が高すぎると、生成したシラノールの縮合が起りやすくなる。連続方式の場合、陰イオン交換樹脂を充填した反応容器に環状オルガノポリシロキサン/水/水混和性有機溶媒の均一混合物を連続に供給するが、陰イオン交換樹脂の種類、有機溶媒の種類により適切な滞留時間、温度が決められるが、具体的には、バッチ方式と同等の反応時間滞留時間、反応温度とすればよい。上記反応により得られた反応混合物は任意の温度、圧力下でストリッピング化され、有機溶媒、副生成物および残留する水を除去することが好ましい。この場合、ストリッピング時の温度は、120°C以下が望ましく、特に100°C以下が望ましい。ストリッピングの温度が高すぎると、シラノールの縮合が起るおそれがある。ストリッピングの方法としてはバッチ方式の他に、連続でもおこなうことが可能であり、その際のストリッピングの条件更新方法、接触時間、温度等は適宜決められる。<生成物>本発明で得られるオルガノポリシロキサンは、下記一般式で示される分子鎖両末端がシラノール基で封鎖された直鎖状のオルガノポリシロキサンである。式中、R1およびR2はそれぞれ前記の通りであり、pは1~20の整数である。一般式2において、pは好ましくは5~10の整数であり、より代表的には5~6の整数である。以下、実施例および比較例を示し、本発明を具体的に説明するが、本発明は下記の実施例に制限されるものではない。なお、陰イオン交換樹脂としては、株オルガノ製のアンバーリストA21、アンバーライトIRA900HG商品名、陽イオン交換樹脂としては、株ランクセス製のレバチットK2629商品名を使用した。該イオン交換樹脂は、球状粒子からなり、各粒子の粒径はほぼ均一で約06mmのものである。実施例1-両末端にシラノール基を有する低分子量の直鎖状オルガノポリシロキサンIの合成-300mL三口セパラブルフラスコにヘキサメチルシクロトリシロキサン3683g、イオン交換水455g、テトラヒドロフラン11171gを入れ、室温、窒素ガス雰囲気下で均一に攪拌を行った。その後、フラスコにアンバーリストA21を568g加え、さらに24時間攪拌を行った。得られた反応混合物からろ過によりアンバーリストA21を除去した。得られた溶液を加熱減圧ストリップに供してテトラヒドロフランの留去を行い、両末端にシラノール基を有する低分子量の直鎖状オルガノポリシロキサンを得た。該直鎖状オルガノポリシロキサンIの、ヘキサメチルシクロトリシロキサンからの変換率は90であった。該直鎖状オルガノポリシロキサンIをガスクロマトグラフィー分析に供したところ、下記の式~式の低重合度体がそれぞれ次の割合で含まれ、平均鎖長は615であった。式で表される2量体:124モル式で表される3量体:527モル式で表される4量体:411モル式で表される5量体:806モル式で表される6量体:5826モル式で表される7量体:796モル式で表される8量体:174モル式で表される9量体:1254モル式で表される10量体:082モル実施例2-両末端シラノール基を有する低分子量の直鎖状オルガノポリシロキサンの合成-300mL三口セパラブルフラスコにヘキサメチルシクロトリシロキサン3685g、イオン交換水454g、テトラヒドロフラン11171gを入れ、室温、窒素ガス雰囲気下で均一に攪拌を行った。その後、該フラスコにアンバーライトIRA900HGを568g加え、さらに6時間攪拌を行った。得られた反応混合物からろ過によりアンバーライトIRA900HGを除去した。得られた溶液を加熱減圧ストリップに供してテトラヒドロフランの留去を行い、両末端にシラノール基を有する低分子量の直鎖状オルガノポリシロキサンを得た。該直鎖状オルガノポリシロキサンIIの、ヘキサメチルシクロトリシロキサンからの変換率は65であった。該直鎖状オルガノポリシロキサンIIをガスクロマトグラフィー分析に供したところ、上記の式~式の低重合度体がそれぞれ次の割合で含まれ、平均鎖長は566であった。ヘキサメチルシクロトリシロキサン:008モル式で表される3量体:264モル式で表される4量体:1407モル式で表される5量体:1363モル式で表される6量体:4920モル式で表される7量体:1010モル式で表される8量体:363モル式で表される9量体:323モル式で表される10量体:098モル比較例1-両末端にシラノール基を有する低分子量の直鎖状オルガノポリシロキサンの合成-300mL三口セパラブルフラスコにヘキサメチルシクロトリシロキサン3689g、イオン交換水455g、テトラヒドロフラン11171gを入れ、室温、窒素ガス雰囲気下で均一に攪拌を行った。その後、フラスコにトリエチルアミン018gを加えて、さらに24時間攪拌を行った。ガスクロマトグラフィーにより反応の進行を確認したところ、ヘキサメチルシクロトリシロキサンのみが検出され両末端にシラノール基を有する低分子量の直鎖状オルガノポリシロキサンを得ることができなかった。